(57)【要約】【課題】  溶込み形態の改善を図った鉄道用レール傷補修方法及びその装置を提供する。【解決手段】  鉄道用レール傷補修方法において、鉄道用レール折損の主因となっているレール頭頂部のシェリング傷をレール交換なしで除去可能なテルミット溶接法によるレール頭部補修溶接法により補修するにあたって、穴７が形成されたプーリングプラグ６を設置して、湯口４からの注湯を行うと同時に、前記プーリングプラグ６に形成した穴７からも注湯を行う併用注湯を行うことにより、補修溶接時の溶込みの不均一や溶込み不足を解消する。【選択図】  図１
2014104508.tif 000002
【特許請求の範囲】
【請求項１】
鉄道用レール折損の主因となっているレール頭頂部のシェリング傷をレール交換なしで除去可能なテルミット溶接法によるレール頭部補修溶接法により補修するにあたって、穴が形成されたプーリングプラグを設置して、湯口からの注湯を行うと同時に、前記プーリングプラグに形成した穴からも注湯を行う併用注湯を行うことにより、補修溶接時の溶込みの不均一や溶込み不足を解消することを特徴とする鉄道用レール傷補修方法。
【請求項２】
請求項１記載の鉄道用レール傷補修方法において、前記穴を１個以上で、かつ１ｍｍ以上の丸穴又は角穴としたことを特徴とする鉄道用レール傷補修方法。
【請求項３】
請求項１記載の鉄道用レール傷補修方法において、押抜き直後の高温状況下で、風量と、風の吹き出し口寸法を調整した冷却装置で強制空冷することにより、補修した溶接金属の硬度を母材と同等以上にし、かつ硬度分布を平滑化することを特徴とする鉄道用レール傷補修方法。
【請求項４】
請求項３記載の鉄道用レール傷補修方法において、前記強制空冷時の前記吹き出し口寸法を、頭頂面の溶融幅と硬度に応じて１０〜１５０ｍｍとすることを特徴とする鉄道用レール傷補修方法。
【請求項５】
鉄道用レール折損の主因となっているレール頭頂部のシェリング傷をレール交換なしで除去可能なテルミット溶接法によるレール頭部補修溶接法により補修する装置であって、穴が形成されたプーリングプラグを設置し、湯口からの注湯を行うと同時に、前記プーリングプラグに形成した穴からも注湯を行う併用注湯を行うことにより、補修溶接時の溶込みの不均一や溶込み不足を解消することを特徴とする鉄道用レール傷補修装置。
【請求項６】
請求項５記載の鉄道用レール傷補修装置において、前記穴は１個以上で、かつ１ｍｍ以上の丸穴又は角穴であることを特徴とする鉄道用レール傷補修装置。
【請求項７】
請求項５記載の鉄道用レール傷補修装置において、押抜き直後の高温状況下で、風量と、風の吹き出し口寸法を調整した冷却装置を配置し、該冷却装置による強制空冷で補修した溶接金属の硬度を母材と同等以上にし、かつ硬度分布を平滑化することを特徴とする鉄道用レール傷補修装置。
【請求項８】
請求項７記載の鉄道用レール傷補修装置において、前記強制空冷時の前記吹き出し口寸法を、頭頂面の溶融幅と硬度に応じて１０〜１５０ｍｍとすることを特徴とする鉄道用レール傷補修装置。
【発明の詳細な説明】
【技術分野】
【０００１】
本発明は、鉄道用レール傷補修方法及びその装置に係り、特にその傷補修に用いるテルミット溶接法に関するものである。
【背景技術】
【０００２】
まず、テルミット溶接法について説明する。
テルミット溶接法とは、酸化金属とアルミニウム間の酸化還元反応、いわゆるテルミット反応を溶接に応用したものである。ドイツでは、１９０３年にレールの接合手段としての適用が始まったとされている。
レールのテルミット溶接では、以下に示す酸化鉄とアルミニウムによるテルミット反応によって得られる溶鋼（Ｆｅが主成分）を、接合するレール間に設けられた一定の隙間に流し込むレールの接合方法である。
【０００３】
３Ｆｅ3 Ｏ4 ＋８Ａｌ→９Ｆｅ＋４Ａｌ2 Ｏ3 
Ｆｅ2 Ｏ3 ＋２Ａｌ→２Ｆｅ＋Ａｌ2 Ｏ3 
３ＦｅＯ＋２Ａｌ→３Ｆｅ＋Ａｌ2 Ｏ3 
この反応は短時間で行われ、溶鋼の温度は２１００〜２４００℃程度といわれる。しかし、反応自体は爆発的ではなく、また反応開始に１２００℃程度の温度を必要とするため、その取扱いは比較的安全である。実用に供されるレール用テルミット溶剤は、上述の酸化鉄およびアルミニウム粉末を主成分とし、生成物の温度を制御し溶接金属の機械的性質を使用目的に適合させるため、鋼片、合金鉄、グラファイトなどが添加されている。
【０００４】
図７は従来のテルミット溶鋼の注入の説明図である。
この図において、１０１はルツボ、１０２はスラグ、１０３はモールドケース、１０４はモールド、１０５はテルミット溶鋼、１０６はプーリングプラグ、１０７はスラグパンである。
テルミット溶接法でＪＩＳ６０ｋｇ普通レールを溶接する際の作業工程は以下のとおりである。
【０００５】
（１）レールを切断した後、２５ｍｍ程度の間隔を設けてレールをセットする。
（２）モールドケース１０３に入れたモールド１０４をレールに取り付け、砂詰めを行う。
（３）ルツボ１０１をモールド１０４の上部に設置した後、ルツボ１０１内へテルミット溶剤を装填する。
【０００６】
（４）モールド１０４内に予熱バーナーを差し込み、予熱作業を実施する（２分間）。
（５）予熱作業後、モールド１０４の上部にプーリングプラグ１０６を差し込む。その後、ルツボ１０１内のテルミット溶剤に着火することでテルミット反応を開始させ、テルミット反応によって精製されたテルミット溶鋼１０５をモールド１０４内へ注入する。
（６）テルミット溶鋼１０５の注入から４分程度静置した後、モールド１０４上部を倒し、レール頭部の上方に形成した溶接金属を押抜きせん断機で除去する。なお、この溶接金属とは、テルミット溶鋼が冷却に伴って凝固したものである。
【０００７】
（７）レール頭部の仕上げ作業を行い、溶接部の冷却後、仕上がり検査を実施する。
上記テルミット溶接法は、使用する機器が簡便であり、また溶接時間が比較的短いことから、列車運行時間外に実施される線路内溶接の手段として適している。
この溶接法を用いて、レール折損の主因であるレール頭頂部のシェリング傷を除去する場合、傷が存在するレールを傷の無いレールと交換することになる。この場合、交換したレールの両端２箇所のレール溶接施工が必須となるため、多くの手間と費用が必要となる。特に、冬期のロングレール区間の施工では、レールに数１０トンのレール長手方向の軸力が負荷されているため、溶接施工の前後で軸力が変化しないようにレール緊張器を使用したりする。また、溶接時に軸力が低下する場合は、軸力を回復するためのレール設定替え作業を別に行う場合があり、更なる費用が嵩む。
【０００８】
このため、レール交換を必要としないでシェリング傷だけを補修する方法の開発が過去から試みられてきており、現在、国内では、ガス溶射肉盛法による頭部補修溶接が一部のＪＲ及び民鉄で適用されている（下記非特許文献１参照）。
国鉄時代には、被覆アーク溶接によるシェリング傷の補修溶接が試行されていたが、残存したシェリング傷が起点となり、引張残留応力の作用によって、早期に疲労損傷を引き起こしたため、採用されていない。
【０００９】
一方、海外では被覆アーク溶接や炭酸ガスシールドアーク溶接等によるレールのアーク溶接法が多くの国で採用されている。
しかし、レールのアーク溶接法には高度な溶接技量を必要とし、深さ１０ｍｍ程度の切り取り部の補修溶接でも施工には長時間を要する。また、施工時間を短縮するため補修溶接する領域を浅くする場合には、残存したシェリング傷等による損傷の危険性が高くなるため、アーク溶接法でのレール頭部補修溶接は技術的にも、経済的にも得策ではないと判断される。
【００１０】
一方、テルミット溶接によるレール頭部補修溶接法は、テルミット溶接の施工経験があれば、容易に技量を修得でき、かつ、現状のテルミット溶接と同様に短時間で施工できる。
現在、テルミット溶接法によるレール頭部補修溶接法が施工されているのは、主に海外である。
【先行技術文献】
【特許文献】
【００１１】
【特許文献１】米国特許第４，８７５，６５７号公報
【非特許文献】
【００１２】
【非特許文献１】寺下善弘，辰巳光正，「レールの継目部の継目落ちを改善する」，ＲＲＲ，Ｖｏｌ．６９，Ｎｏ．６，ｐｐ２４−２７，２０１２
【非特許文献２】ｔｈｅ  ｒａｉｌ  ｅｎｇｉｎｅｅｒ，ｊｕｌｙ  ２００９，ｐｐ．３２−３３
【発明の概要】
【発明が解決しようとする課題】
【００１３】
現在、テルミット溶接法によるレール頭部補修溶接法が施工されているのは、主に海外で、図８〜図１０はこらのレール頭部補修溶接法の説明図である。
この内、図８は海外で試行されている補修溶接法の場合のモールド内における溶鋼の湯流れ模式図、図９はそのモールド内のプーリングプラグの設置状況を示す図面代用写真である。
【００１４】
また、図８において、２０１は補修溶接されるレール、２０２は鋳込み側モールド、２０３は湯口、２０４はライザー側モールド、２０５はライザー、２０６は下ゲート穴、２０７は上ゲート穴、２０８はプーリングプラグ、２０９はルツボ、２１０はルツボから鋳込まれたテルミット溶鋼の流れる方向を示した湯流れ経路、２１１は補修溶接されるレール頭部領域、２１２は頭部押し湯部である。
【００１５】
この従来のテルミット溶接法によるレール頭部補修溶接法の作業工程は以下のとおりである。
（１）レール頭部上面を長さ約７５ｍｍ、深さ約２５ｍｍの半円形の形状寸法にガス切断等で切り取る。
（２）モールドケースに入れたモールド２０２、２０４をレールに取り付け、砂詰めを行う。
【００１６】
（３）ルツボ２０９をモールド２０２，２０４の上部に設置する。
（４）モールド２０２，２０４内に予熱バーナーを差し込み、予熱作業を実施する（１．５分間）。
（５）予熱作業後、モールド２０２，２０４の内部上部にプーリングプラグ２０８を差し込む。その後、ルツボ２０９内のテルミット溶剤に着火することでテルミット反応を開始させ、テルミット反応によって精製されたテルミット溶鋼２１０をモールド２０２，２０４内へ注入する。
【００１７】
（６）テルミット溶鋼２１０の注入から一定時間静置した後、レール頭部上にできた溶接金属２１２を押抜きせん断機で除去する。
なお、この溶接金属とは、テルミット溶鋼が冷却に伴って凝固したものである。
（７）レール頭部の仕上げ作業を行い、溶接部の冷却後、仕上がり検査を実施する。
この従来方法によると、図８に示すように鋳込み側モールド２０２の湯口２０３から、ライザー側モールド２０４のライザー２０５に向かう１方向の溶鋼の湯流れ経路２１０となっている。
【００１８】
図１０は従来補修溶接法における補修溶接部の溶込み形状及び溶込み量を示す図であり、図１０（ａ）はその溶接中心部の横断面マクロ組織を、図１０（ｂ）はそのレール長手方向の中心線からライザー２０５側へ１５ｍｍ離れた位置での溶接中心から８０ｍｍの範囲（この図では左端が溶接中心になる）の縦断面マクロ組織を示す図である。また、点線は補修溶接前におけるレール頭部の切り取り形状、実線は補修溶接に伴いレール頭部の溶融した範囲を示している。
【００１９】
図１０に示すように、補修溶接前におけるレール頭部の切り取り形状に対して、補修溶接時に溶融したレールの量は一定ではない。この様に、切り取りした全域にわたって不均一な溶込み形状となり、特に、図１０（ｂ）のライザー側１５ｍｍ離れた位置における縦断面マクロ組織の溶接中心から３０ｍｍ〜４０ｍｍ程度離れた位置ではほとんど溶込みが得られない。このような部位では、溶接欠陥が発生し、その欠陥に起因してレール折損に至る恐れがある。この様に、海外で試行されているテルミット溶接法によるレール頭部補修溶接法は、補修箇所の溶込み形態が不均一で、さらに、一部には溶込みがほとんど無い部位が存在する場合があるといった問題があった。
【００２０】
本発明は、上記状況に鑑みて、溶込み形態の改善を図った鉄道用レール傷補修方法及びその装置を提供することを目的とする。
【課題を解決するための手段】
【００２１】
本発明は、上記目的を達成するために、
〔１〕鉄道用レール傷補修方法において、鉄道用レール折損の主因となっているレール頭頂部のシェリング傷をレール交換なしで除去可能なテルミット溶接法によるレール頭部補修溶接法により補修するにあたって、穴が形成されたプーリングプラグを設置して、湯口からの注湯を行うと同時に、前記プーリングプラグに形成した穴からも注湯を行う併用注湯を行うことにより、補修溶接時の溶込みの不均一や溶込み不足を解消することを特徴とする。
【００２２】
〔２〕上記〔１〕記載の鉄道用レール傷補修方法において、前記穴を１個以上で、かつ１ｍｍ以上の丸穴又は角穴としたことを特徴とする。
〔３〕上記〔１〕記載の鉄道用レール傷補修方法において、押抜き直後の高温状況下で、風量と、風の吹き出し口寸法を調整した冷却装置で強制空冷することにより、補修した溶接金属の硬度を母材と同等以上にし、かつ硬度分布を平滑化することを特徴とする。
【００２３】
〔４〕上記〔３〕記載の鉄道用レール傷補修方法において、前記強制空冷時の前記吹き出し口寸法を、頭頂面の溶融幅と硬度に応じて１０〜１５０ｍｍとすることを特徴とする。
〔５〕鉄道用レール傷補修装置において、鉄道用レール折損の主因となっているレール頭頂部のシェリング傷をレール交換なしで除去可能なテルミット溶接法によるレール頭部補修溶接法により補修する装置であって、穴が形成されたプーリングプラグを設置し、湯口からの注湯を行うと同時に、前記プーリングプラグに形成した穴からも注湯を行う併用注湯を行うことにより、補修溶接時の溶込みの不均一や溶込み不足を解消することを特徴とする。
【００２４】
〔６〕上記〔５〕記載の鉄道用レール傷補修装置において、前記穴は１個以上で、かつ１ｍｍ以上の丸穴又は角穴であることを特徴とする。
〔７〕上記〔５〕記載の鉄道用レール傷補修装置において、押抜き直後の高温状況下で、風量と、風の吹き出し口寸法を調整した冷却装置を配置し、この冷却装置による強制空冷で補修した溶接金属の硬度を母材と同等以上にし、かつ硬度分布を平滑化することを特徴とする。
【００２５】
〔８〕上記〔７〕記載の鉄道用レール傷補修装置において、前記強制空冷時の前記吹き出し口寸法を、頭頂面の溶融幅と硬度に応じて１０〜１５０ｍｍとすることを特徴とする。
【発明の効果】
【００２６】
本発明によれば、鉄道用レールの傷の補修にテルミット溶接法によるレール頭部補修溶接法を適用する場合、溶込み形態の改善を図ることができ、補修溶接部の信頼性が向上する。
【図面の簡単な説明】
【００２７】
【図１】本発明の実施例を示すモールド内の溶鋼の湯流れ模式図である。
【図２】本発明の実施例を示すモールド内のプーリングプラグの設置状況を示す図面代用写真である。
【図３】本発明の実施例を示すプラグに丸穴加工を施したテルミット溶接法によるレール頭部補修溶接部の断面マクロ組織例を示す図である。
【図４】本発明の実施例を示す押抜き直後の溶接金属に対する空冷試験の実施状況を示す図である。
【図５】本発明の実施例を示す空冷装置のダイヤル（５）及びダイヤル（３）による硬さ分布を示す図である。
【図６】転動疲労試験の模式図である。
【図７】従来のレールのテルミット溶鋼の注入の説明図である。
【図８】従来のテルミット溶接法によるレール頭部補修溶接法におけるモールド内の溶鋼の湯流れ模式図である。
【図９】従来のテルミット溶接法によるレール頭部補修溶接法におけるプーリングプラグの設置状況を示す図面代用写真である。
【図１０】従来テルミット溶接法によるレール頭部補修溶接法における補修溶接部の断面上の溶込み形状及び溶込み量を示す図である。
【発明を実施するための形態】
【００２８】
本発明の鉄道用レール傷補修方法は、鉄道用レール折損の主因となっているレール頭頂部に生じるシェリング傷をレール交換なしで除去可能なテルミット溶接法によるレール頭部補修溶接法により補修するにあたって、穴が形成されたプーリングプラグを設置して、湯口からの注湯を行うと同時に、前記プーリングプラグに形成した穴からも注湯を行う併用注湯を行うことにより、補修溶接時の溶込みの不均一や溶込み不足を解消する。
【実施例】
【００２９】
以下、本発明の実施の形態について詳細に説明する。
図１は本発明の実施例を示すモールド内の湯流れ模式図、図２はそのモールド内のプーリングプラグの設置状況を示す図面代用写真である。
これらの図において、１は補修溶接されるレール頭部領域、２は鋳込み側モールド、３はライザー側モールド、４は湯口、５はライザー、６はプーリングプラグ、７はプーリングプラグ６に形成される穴である。
【００３０】
この実施例では、図１０（ｂ）に示された溶込みの無い箇所を解消するために、図１及び図２に示すようなφ１５ｍｍの丸穴７を２か所に設けたプーリングプラグ６を使用した。丸穴７の加工位置は、レール頭部上面を半円形の形状寸法にガス切断等で切り取った切り取り形状の中心からレール長手方向へ３０ｍｍずつ離れた位置で、ライザー５側へ１５ｍｍ寄った位置である。レールの切取形状及び予熱条件は、従来のテルミット溶接法によるレール頭部補修溶接法のものと同様とした。
【００３１】
本発明を用いた試験体の溶込み量を観察するため、断面マクロ組織観察を実施した。図３にプラグに丸穴加工を施したテルミット頭部補修溶接部の断面マクロ組織例を示す。図３（ａ）はその横断面マクロ組織（溶接金属中心）を、図３（ｂ）はレール長手方向の中心線からのライザー５側へ１５ｍｍ寄った位置における、溶接中心から８０ｍｍの範囲（この図では左端が溶接の中心になる）の縦断面マクロ組織を示す図であり、点線は補修前にレール頭部を切り取った形状、実線は補修溶接によりレール頭部が溶融した範囲を示している。
【００３２】
本発明を用いることにより、図３（ａ）に示す溶接金属中心の横断面観察ではほぼ均一な溶込み形状となっている。また、図３（ｂ）に示す縦断面観察によると溶接金属中心部から２０〜５０ｍｍ程度離れた位置の溶込み量が増大することが分かった。また、溶融がほとんどしない範囲も無くなることが分かった。
なお、本テルミット溶接法によるレール頭部補修溶接法では、レール頭頂部に発生したシェリング傷の大きさに合わせてレール頭部上面を半円形の形状寸法にガス切断等で切り取り、その部分にテルミット反応で生成した溶融金属を流し込み溶融させている。この様に、本レール頭部補修溶接法では、レール頭部のみ加熱されるため、補修溶接後には補修溶接部の下側〔図３（ａ）では、写真の下側から〕、及び補修溶接部の両側から〔図３（ｂ）では、写真の右側から〕、熱が放散する。
【００３３】
よって、補修溶接後、そのまま放冷させると溶接中心部ではゆっくり冷却して補修溶接部表面が軟らかく、補修溶接部両端では比較的早く冷却が進み溶接部表面が硬くなるため、頭頂部の硬度分布が均一でなくなる。したがって、使用時に車輪と接触した場合に硬度の差による凹凸が発生するのを防ぐため、頭頂面の硬度を均一にする必要があった。
本テルミット溶接法によるレール頭部補修溶接法では、レール頭部上にできた溶接金属を従来のレール同士のテルミット溶接と同様に押抜きせん断機で除去するが、この押抜きせん断が終了した時の頭頂面温度は８００℃程度で、レール鋼の変態点７２０℃程度よりも高い。
【００３４】
このことから、補修溶接部中央付近の冷却速度を上昇させることにより頭部補修溶接部の硬化処理が可能で、かつ、均一な頭頂面硬度分布が得られると判断し、ガス圧接部の後熱処理作業等で使用されている冷却装置〔九州鉄道機器製造（株）製ＲＨ−２−ＤＨＨ〕による強制空冷試験を実施した。
図４は本発明の実施例を示す押抜き直後の溶接金属に対する空冷試験の実施状況を示す図である。
【００３５】
この冷却装置は、ダイヤル調整で送風量を可変に調整できるもので、溶接金属の硬度をレール母材硬度よりも若干高くなるダイヤル適正位置を選定した。
図５は本発明の実施例を示す冷却装置のダイヤル（５）及びダイヤル（３）による補修溶接部の頭頂面硬度分布を示す図である。図５において、点線はダイヤル（３）、実線はダイヤル（５）で強制空冷した場合のレール頭頂面における硬度分布を示している。
【００３６】
この空冷試験により、ダイヤル（３）ではレール母材と同等の硬度分布が、ダイヤル（５）ではレール母材よりも若干硬い硬度分布が得られることが判明した。
また、補修溶接部中央付近の冷却速度を上昇させることが目的であるため、本空冷試験例では、レール頭部上面を長さ９０ｍｍ、深さ約２５ｍｍの半円形の形状寸法にガス切断等で切り取っているので、図４（ｂ）に示すように、冷却装置１１の吹出口１２を７５ｍｍとし、これを補修溶接部の中心に設置した。これによって、放冷のままでは硬さが低くなる補修溶接部中央付近のの硬度レベルを補修溶接部の両端部より上昇させることができ、均一で適正な硬度分布が得られた。
【００３７】
本発明を用いて作製したレール頭部補修溶接部試験体の強度を評価するため、転動疲労試験及び軸力付加曲げ疲労試験を実施した。
図６は転動疲労試験の模式図である。
転動疲労試験では、図６に示すように曲げ支点２３から５０ｍｍの位置が補修溶接金属中心となるよう試験体２１を設置し、補修溶接部２２の中心から前後１００ｍｍ、総移動範囲２００ｍｍに亘って車輪２４を前後に転動させた。
【００３８】
車輪により負荷した垂直荷重は１５０ｋＮとし、車輪２４が図６の左側の自由端側に来たときに、試験体２１の補修溶接部２２の頭頂面に最大引張応力は７０Ｎ／ｍｍ2 が負荷されるように設定した。
なお、この試験条件は、過去の解析結果によると、頭頂面下１０ｍｍ位置に最大１３９Ｎ／ｍｍ2 のせん断応力が作用する。そして、レールのエンクローズアーク溶接部に対して同様の試験を行った例では、その溶接頭頂部に水平裂が発生すると言う非常に厳しい条件である。
【００３９】
転動疲労試験の結果、頭部補修溶接試験体は１００万回の往復転動回数において未破断であり、試験終了後の超音波探傷試験においても傷エコーは検出されなかった。また、試験後の溶接金属部の摩耗状態は母材と同等であり、強制空冷による硬度改善効果が認められた。
軸力付加曲げ疲労試験は、試験体２１に引張方向の軸力３６４ｋＮ（設定温度から２０℃低い場合にレールに発生する軸力相当）を与えた状態で、スパン１ｍの支点間の央部部に補修溶接部を設置し、そこに垂直荷重を載荷する３点曲げ疲労試験を実施した。
【００４０】
補修溶接部に負荷させる垂直荷重範囲は２０〜２７５ｋＮで、この時、レール底部に作用する引っ張りの全応力振幅は１６１Ｎ／ｍｍ2 、頭頂部には、引張応力３１Ｎ／ｍｍ2 から圧縮応力１６７Ｎ／ｍｍ2 の範囲の応力が作用する。
軸力付加曲げ疲労試験の結果、繰返し数２００万回において破断せず、試験終了後の超音波探傷試験では何れの傷エコーも検出されなかった。
【００４１】
以上より、本発明の鉄道用レール傷補修方法による補修溶接部は実用強度を十分満たしていることが分かった。
本発明であるテルミット溶接法によるレール頭部補修溶接法では、レール折損の主因となっているレール頭頂部のシェリング傷を、レールを交換することなく、除去可能である。
【００４２】
本発明によれば、従来の補修溶接で発生していた溶込みの不均一や溶込み不足を解消、均一で良好な溶込み形態を得ることができる。
また、レール頭頂面のシェリング傷の寸法に合わせてレール頭部上面をガス切断等で切り取って補修溶接と押し抜きせん断を行った後に、風量と、風の吹き出し幅や長さなどの風の吹き出し口寸法を調整した冷却装置じ強制空冷することにより、補修溶接部の頭頂面硬度分布を均一とし、かつ硬度も母材と同様以上の補修溶接部が得られる。これにより、車輪と接触しても局所的な落ち込みが生じることはない。
【００４３】
なお、本発明は上記実施例に限定されるものではなく、本発明の趣旨に基づき種々の変形が可能であり、これらを本発明の範囲から排除するものではない。
【産業上の利用可能性】
【００４４】
本発明の鉄道用レール傷補修方法及びその装置は、溶込み形態の改善を図った鉄道用レール傷補修方法として利用可能である。
【符号の説明】
【００４５】
１    補修溶接されるレール頭部領域
２    鋳込み側モールド
３    ライザー側モールド
４    湯口
５    ライザー
６    プーリングプラグ
７    プーリングプラグに形成される穴
１１    冷却装置
１２    吹出口
２３    曲げ支点
２１    試験体（レール）
２２    補修溶接部
２３    転動疲労試験時の曲げ支点
２４    車輪
【図１】
2014104508.tif 000003
【図２】
2014104508.tif 000004
【図３】
2014104508.tif 000005
【図４】
2014104508.tif 000006
【図５】
2014104508.tif 000007
【図６】
2014104508.tif 000008
【図７】
2014104508.tif 000009
【図８】
2014104508.tif 000010
【図９】
2014104508.tif 000011
【図１０】
2014104508.tif 000012